(57)【要約】【課題】脱アルミニウム化で環境負荷の軽減と、かつ特定波長域での光線を遮断し、かつ内容物が透けて見える半透明遮光包装材とその包装袋の提供にある。【解決手段】基材フィルム１０の裏面に印刷インキ層１２、シーラント層１４が順に積層されている半透明遮光包装材１において、前記印刷インキ層１２は、特定波長域３００〜４５０ｎｍおよび６００〜７００ｎｍの範囲での光を遮断し、かつ前記特定波長域を除いた可視領域での光線を透過する半透明遮光包装材１とするものである。【選択図】図１
2004284316.tif 000002
【特許請求の範囲】
【請求項１】
少なくとも基材フィルムの裏面に印刷インキ層、シーラント層が順に積層されている半透明遮光包装材において、前記印刷インキ層は、特定波長域での光線を遮断し、かつ前記特定波長域を除いた可視領域での光線を透過することを特徴とする半透明遮光包装材。
【請求項２】
上記基材フィルムとシーラント層の間に透明バリア層が積層されていることを特徴とする請求項１記載の半透明遮光包装材。
【請求項３】
上記特定波長域は、３００〜４５０ｎｍの範囲および６００〜７００ｎｍの範囲であることを特徴とする請求項１または２記載の半透明遮光包装材。
【請求項４】
上記特定波長域での光線の透過率を４０％以下に抑え、前記特定波長域を除いた可視領域での光線の透過率を４０％以上とすることを特徴とする請求項１乃至３のいずれか１項に記載の半透明遮光包装材。
【請求項５】
上記基材フィルムは、３００ｎｍ以下の波長域での光線を遮断するものでなることを特徴とする請求項１乃至４のいずれか１項に記載の半透明遮光包装材。
【請求項６】
上記印刷インキ層は、緑色系であることを特徴とする請求項１乃至５のいずれか１項に記載の半透明遮光包装材。
【請求項７】
上記請求項１乃至６のいずれか１項に記載の半透明遮光包装材を用いたことを特徴とする包装袋。
【発明の詳細な説明】
【０００１】
【発明の属する技術分野】
本発明は、食品類や医薬品などを包装する遮光包装材に関するものであり、特に特定波長域での光を遮断し、この特定波長域を除いた可視領域での光を透過する半透明遮光包装材に関する。
【０００２】
【従来の技術】
従来、例えば緑茶やガム等に含まれるクロロフィルａ、あるいはスナック菓子やチョコレート等に含まれる油脂成分等が特定波長域での光により分解され香りや味覚が損なわれるのを防ぐため、プラスチックフィルムにアルミニウム箔を積層したり、あるいはアルミニウム蒸着を施したりした遮光包装材が知られ、上記食品類のほか医薬品やトイレタリー品等に至るまで幅広く使用されている。
【０００３】
しかしこのアルミニウム箔等を用いた包装材は、特定特定波長域を含めた全波長域においても優れた遮光性（ガスバリア性をも含めた）を有する特長があるが、昨今の廃棄物に係わる環境問題すなわち廃棄後の焼却処理では、アルミニウム塊で焼却炉を傷めたり焼却効率を低下させる問題や焼却灰の埋立て処分で有害ガスが発生する問題等があり、包装材の脱アルミニウム化への要望が高まっている。さらにこの脱アルミニウム化に伴い、少なくともその一部に透明性を付与して内容物が見えるようにしたいという要望がある。
【０００４】
上記アルミニウム箔等を用いた遮光包装材の脱アルミニウム化として、例えばプラスチックフィルムの片面に黒色の印刷層を設けたり、あるいはプラスチックフィルムの片面に少なくとも白色の第１印刷層、茶色または銀色の第２印刷層を設け、かつ酸化チタン等白色顔料が分散された着色樹脂層を介してシーラント層を設けた遮光性包装材料がある（例えば、特許文献１参照。）。
【０００５】
【特許文献１】
特開平９−３１４７１９号公報（１〜３頁）
【０００６】
しかしながら、上記遮光性包装材料では、紫外光線を含め全光線透過率が１６％以下で光の遮（光）断性に優れているが、黒や茶色あるいは銀色で全体がデザイン的に見栄えがしないという問題に加え、透明性に欠け内容物が見えるようにしたいという要望を満たすことができないという問題があった。
【０００７】
【発明が解決しようとする課題】
本発明は、かかる従来技術の問題点を解決するものであり、その課題とするところは、脱アルミニウム化で環境負荷が軽減され、かつ内容物の香りや味覚成分を分解する特定波長域での光線を遮断し、かつ特定波長域を除いた可視領域での光線を透過して内容物が見え、デザイン的にも見栄えのする半透明遮光包装材を提供することにある。
【０００８】
【課題を解決するための手段】
本発明に於いて上記課題を達成するために、まず請求項１の発明では、少なくとも基材フィルムの裏面に印刷インキ層、シーラント層が順に積層されている半透明遮光包装材において、前記印刷インキ層は、特定波長域での光を遮断し、かつ前記特定波長域を除いた可視領域での光線を透過することを特徴とする半透明遮光包装材としたものである。
【０００９】
上記請求項１の発明によれば、脱アルミニウム化で環境負荷が軽減されていて、少なくとも基材フィルムの裏面に印刷インキ層、シーラント層が順に積層されている半透明遮光包装材において、前記印刷インキ層を、特定波長域での光線を遮断するものとすることによって、内容物の香りや味覚成分等物質を維持（変化しないこと）することができ、かつこの特定波長域を除いた可視領域での光線を透過するようにすることによって、内容物が透けて見える半透明遮光包装材とすることができる。
【００１０】
また、請求項２の発明では、上記基材フィルムとシーラント層の間に透明バリア層が積層されていることを特徴とする請求項１記載の半透明遮光包装材としたものである。
【００１１】
上記請求項２の発明によれば、上記基材フィルムとシーラント層の間に透明バリア層を積層することによって、透けて見えることを妨げず外部からの酸素を遮断して内容物の酸化を防止し、香りや味覚等の劣化をも防ぐことができる。
【００１２】
また、請求項３の発明では、上記特定波長域は、３００〜４５０ｎｍの範囲および６００〜７００ｎｍの範囲であることを特徴とする請求項１または２記載の半透明遮光包装材としたものである。
【００１３】
上記請求項３の発明によれば、上記特定波長域を、３００〜４５０ｎｍの範囲および６００〜７００ｎｍの範囲とすることによって、４４０ｎｍと６８０ｎｍ近傍に吸収波長を有するクロロフィルａの分解を防止することができ、よってこのクロロフィルａを香りや味覚成分とする緑茶やガム等を包装する半透明遮光包装材とすることができる。
【００１４】
また、請求項４の発明では、上記特定波長域での光線の透過率を４０％以下に抑え、前記特定波長域を除いた可視領域での光線の透過率を４０％以上とすることを特徴とする請求項１乃至３のいずれか１項に記載の半透明遮光包装材としたものである。
【００１５】
上記請求項４の発明によれば、上記特定波長域、即ち３００〜４５０ｎｍの範囲および６００〜７００ｎｍの範囲での光線の透過率を４０％以下に抑えることによって、この範囲内に吸収波長を有する香りや味覚成分等物質の分解を防止することができ、この範囲内の光線の透過率が４０％を越えると香りや味覚成分等物質の分解を防止する効果が薄くなるので好ましくない。
また、上記特定波長域、即ち３００〜４５０ｎｍの範囲および６００〜７００ｎｍの範囲を除いた可視領域での光線の透過率を４０％以上とすることによって内容物が透けて見えるようにし、４０％に満たないと透けて見えにくく、かつ全体的に茶か黒っぽい色となりデザイン的にも見栄えのしないものとなるので好ましくない。
【００１６】
また、請求項５の発明では、上記基材フィルムは、３００ｎｍ以下の波長域での光線を遮断するものでなることを特徴とする請求項１乃至４のいずれか１項に記載の半透明遮光包装材としたものである。
【００１７】
上記請求項５の発明によれば、上記基材フィルムを、３００ｎｍ以下の波長域での光線、即ち紫外線を遮断するものとすることによって、香りや味覚成分等物質の維持とともに、脱色等をも抑制する半透明遮光包装材を提供できる。
【００１８】
また、請求項６の発明では、上記印刷インキ層は、緑色系であることを特徴とする請求項１乃至５のいずれか１項に記載の半透明遮光包装材としたものである。
【００１９】
上記請求項６の発明によれば、上記印刷インキ層は、緑色系でなるものとすることによって、透けて見える内容物としての緑茶等と類似の色で商品イメージを損なわない半透明遮光包装材とすることができる。
【００２０】
さらにまた、請求項７の発明では、上記請求項１乃至６のいずれか１項に記載の半透明遮光包装材を用いたことを特徴とする包装袋としたものである。
【００２１】
上記請求項７の発明によれば、上記半透明遮光包装材を用いたことによって、脱アルミニウム化で環境負荷が軽減され、かつ内容物の香りや味覚成分等物質の分解を防止し、かつ内容物が透けて見え、商品イメージを損なうことがなくデザイン的にも見栄えのする包装袋を提供できる。
【００２２】
【発明の実施の形態】
以下本発明の実施の形態を図面を用いて説明する。
【００２３】
図１は、本発明の半透明遮光包装材の一事例を示す側断面積層図であり、図２は、本発明の半透明遮光包装材を用いた包装袋の一事例を示す上面図と側断面積層図である。また図３、図４は、本発明の半透明遮光包装材の一事例の分光特性を示すグラフ図である。
【００２４】
上記本発明は、例えば図１（ａ）に示すように、外側から基材フィルム（１０）、印刷インキ層（１２）、シーラント層（１４）が順に積層されているもので、アルミニウム箔を用いていず、廃棄物に係わる環境に配慮した半透明でかつ特定波長域の光を遮断する半透明遮光包装材（１）に関するものであり、図２（ａ）および図２（ｂ）に示す図２（ａ）のＢ−Ｂ面断面図のように、この半透明遮光包装材（１）を用いて内容物（２０）が透けて見え、かつ光により内容物の香りや味覚が変化しない包装袋（２）に関するものである。
【００２５】
そこで、上記請求項１に係る発明は、例えば図１（ａ）に示すように、基材フィルム（１０）の裏面に印刷インキ層（１２）、シーラント層（１４）が順に積層されている半透明遮光包装材（１）において、この印刷インキ層（１２）を、特定波長域での光線を遮断するようにし、かつこの特定波長域を除いた可視領域での光線を透過するようにした半透明遮光包装材（１）である。
【００２６】
従って内容物が透けて見え、かつ分解される香りや味覚成分等物質の吸収波長近傍で光線が遮断される遮光効果のある半透明遮光包装材（１）を提供するものである。
【００２７】
また、上記請求項２に係る発明では、例えば図１（ｂ）に示すように、基材フィルム（１０）の裏面に透明バリア層（１５）、印刷インキ層（１２）、シーラント層（１４）が順に積層されている半透明遮光包装材（１）としたもので、この透明バリア層（１５）は、印刷インキ層（１２）とシーラント層（１４）の間でもよい。
【００２８】
このように、透明バリア層（１５）を施すことによって、内容物が透けて見えることを妨げずに、内容物の酸化による香りや味覚の劣化をも防ぐことができる半透明遮光包装材（１）とすることができる。
【００２９】
また、上記請求項３に係る発明では、上記特定波長域を、３００〜４５０ｎｍの範囲および６００〜７００ｎｍの範囲としたもので、例えば図３の横軸に光の波長を、縦軸に透過率を表す分光特性のグラフ図に示すように、上記特定波長域（３００〜４５０ｎｍと６００〜７００ｎｍ）での光線が吸収され、即ち遮断される半透明遮光包装材とすることによって、例えば図５の横軸に光の波長を、縦軸に吸収量を表す分光特性のグラフ図に示すように、４３０ｎｍと６６０ｎｍ近傍に吸収波長を有するクロロフィルａの分解を防止することができ、よってこのクロロフィルａを香りや味覚成分等物質とする緑茶やガム等の包装に好適な半透明遮光包装材とすることができる。
【００３０】
また、上記請求項４に係る発明では、例えば図３のグラフ図に示すように、上記特定波長域、即ち３００〜４５０ｎｍの範囲および６００〜７００ｎｍの範囲での光線の透過率を４０％以下に抑えるもので、このことによって、この範囲内で略４３０ｎｍと６６０ｎｍ近傍に吸収波長を有する香りや味覚成分等物質、即ち緑茶やガム等に含まれるクロロフィルａの分解を防止することができる。
また、上記請求項４に係る発明では、例えば図３のグラフ図に示すように、上記特定波長域を除いた可視領域、即ち略４５０〜６００ｎｍの範囲および７００〜７８０ｎｍの範囲での光線の透過率を４０％以上とするもので、このことによって、内容物が透けて見えるようにし、かつ全体的にグリーン系の色としデザイン的にも見栄えのする半透明遮光包装材とすることができる。
【００３１】
また、上記請求項５に係る発明では、図１（ａ）および図１（ｂ）に示す基材フィルム（１０）を、３００ｎｍ以下の波長域での光線、即ち紫外線を遮断するものでなるとするもので、このような基材フィルム（１０）を用いることによって、内容物の香りや味覚の維持とともに、その脱色等をも抑制する半透明遮光包装材（１）とすることができる。
【００３２】
さらにまた、上記請求項６に係る発明では、図１（ａ）および図１（ｂ）に示す印刷インキ層（１２）を、緑色系でなる色とするもので、このように緑色系の色とすることによって、図２（ａ）に示すように、透けて見える内容物（２０）に緑色が付加されたようになり、内容物（２０）としての緑茶等には好適な色で商品イメージを損なわない半透明遮光包装材（１）とすることができる。
【００３３】
また、上記請求項７に係る発明では、図２（ａ）および図２（ｂ）に示すように、上記本発明の半透明遮光包装材（１）を用いて、例えば四方シールの包装袋（２）とするもので、脱アルミニウム化で環境負荷が軽減され、かつ内容物（２０）の香りや味覚成分等物質の分解を防止し、かつ内容物（２０）が透けて見え、商品イメージを損なうことのない包装袋（２）とすることができる。
【００３４】
上記包装袋（２）の形態として、図２（ａ）および図２（ｂ）に示すような四方シール包装袋の他、例えば三方シール包装袋、ガゼット袋、スタンディング形態袋あるいはチャック付袋とすることもできる。
【００３５】
上記本発明の半透明遮光包装材（１）を用いて包装袋（２）とするには、包装袋全体を内容物（２０）が透けて見えるようにしてもよいが、例えば図２（ａ）に示すように、表側の一部に窓空き部（３０）を設け、この部分のみが、例えば図２（ｂ）に示すように、基材フィルム（１０）と印刷インキ層（１２）とシーラント層（１４）からなっていて内容物（２０）が透けて見えるようにし、裏側を含めこの窓空き部（３０）を除いた他の部分では、基材フィルム（１０）の裏面に絵柄や文字等の柄印刷層（１８）、この柄印刷層（１８）を浮き立たせるための白色インキ層（１６）、特定波長域での光線を遮断する印刷インキ層（１２）、さらに最内層にシーラント層（１４）が順に積層されているようにして、デザイン性に優れ、商品イメージをより向上させる包装袋（２）とすることもできる。
【００３６】
以下に上記本発明の半透明遮光包装材の材料等について説明する。
【００３７】
まず、図１に示す本発明の半透明遮光包装材（１）を構成する基材フィルム（１０）としては、３００ｎｍ以下の波長域での光線、即ち紫外線を遮断する透明なフィルムで、例えば機械的な強度を有するポリエチレンテレフタレート（ＰＥＴ）で代表されるポリエステルフィルムが挙げられ、その他二軸延伸ポリアミド（ナイロン）、延伸ポリプロピレンなどが挙げられる。
【００３８】
また、本発明の半透明遮光包装材（１）を構成する印刷インキ層（１２）としては、緑系のグラビアインキが３００〜４５０ｎｍの範囲および６００〜７００ｎｍの範囲の吸収波長を有するものとして挙げられ、例えばグラビア用黄インキとシアンインキの混合や、グラビア用草インキなどを主体とした透明緑色系インキが挙げられ、グラビア印刷方式あるいはロールコート方式等で２μｍ程度の印刷インキ層（１２）を得ることができる。
【００３９】
また、本発明の半透明遮光包装材（１）を構成するシーラント層（１４）としは、例えば厚さ４０μｍ程度の直鎖状低密度ポリエチレンフィルム、低密度ポリエチレンフィルム、高密度ポリエチレンフィルムあるいは無延伸ポリプロピレンフィルム、エチレン・酢酸ビニル共重合体フィルム、アイオノマーフィルムなどをドライラミネーション用接着剤やサンドポリエチレンを介してラミネートされて得られるか、あるいは、溶融された直鎖状低密度ポリエチレン樹脂の他上記シーラント樹脂をアンカーコート剤を介して押し出しながら貼り合わせる押出しラミネート方法で得ることができるものである。
【００４０】
さらにまた、本発明の半透明遮光包装材（１）を構成する透明バリア層（１５）としては、無機酸化物の蒸着で得られ、無機酸化物として例えば酸化アルミニウム、酸化珪素が挙げられ、これら無機酸化物を加熱し蒸発させて蒸着する物理蒸着法（ＰＶＤ法）、あるいはシラン、シロキサン、金属アルコキシド等の原料を気相で酸素等と反応させながら堆積させる化学蒸着法（ＣＶＤ法）があり、いずれかの方法で１００〜１５００Å程度の透明バリア層（１５）とすることができる。
【００４１】
【実施例】
次に実施例により、本発明を具体的に説明する。
〈実施例１〉
厚さ１２μｍのポリエチレンテレフタレートフィルムに酸化アルミニウムの蒸着膜を設けて透明バリア層を施し、その透明バリア層の面に、グラビア用シアンインキ：ＮＥＷ−ＬＰ・Ｒ３９藍（東洋インキ製造社製）９．４部、グラビア用黄インキ：ＮＥＷ−ＬＰ・Ｒ２６２黄（東洋インキ製造社製）７１．５部、グラビア用透明メジウム：Ｒｍｄ（東洋インキ製造社製）１９．１部、グラビア用マゼンタインキ：ＮＥＷ−ＬＰ・Ｆ１２１紅（東洋インキ製造社製）僅部でなるインキを用いて厚さ２μｍの印刷インキ層をグラビア印刷法で得た。
続いて上記印刷インキ層上に厚さ４０μｍの直鎖状低密度ポリエチレンフィルムをドライラミネーション接着剤を介してラミネートして半透明遮光包装材を得た。
【００４２】
上記で得られた半透明遮光包装材を用いて三方シール袋とし、シールされていない端辺から内容物としての緑茶を充填した後、その端辺をシールして緑茶入りの四方シール包装袋を得た。
【００４３】
〈実施例２〉
印刷インキ層をグラビア用ＵＶカットインキ：Ｖコンク黄（東洋インキ製造社製）７８．６部、グラビア用草インキ：ＮＥＷ−ＬＰ・Ｒ７９草（東洋インキ製造社製）１７．９部、グラビア用ＵＶカットインキ：Ｖ茶（東洋インキ製造社製）３．５部でなるインキで形成した以外は、実施例１と同様にして緑茶入りの四方シール包装袋を得た。
【００４４】
〈比較例１〉
印刷インキ層をグラビア用マゼンタインキ：ＮＥＷ−ＬＰ・Ｆ１２１紅（東洋インキ製造社製）１３．４部、グラビア用黄インキ：ＮＥＷ−ＬＰ・Ｒ２６２黄（東洋インキ製造社製）６１．０部、グラビア用墨インキ：ＮＥＷ−ＬＰ・Ｒ９２墨（東洋インキ製造社製）２５．６部でなるインキで形成した以外は、実施例１と同様にして緑茶入りの四方シール包装袋を得た。
【００４５】
〈比較例２〉
印刷インキ層をグラビア用ＵＶカットインキ：Ｖ茶（東洋インキ製造社製）８７．７部、グラビア用墨インキ：ＮＥＷ−ＬＰ・Ｒ９５Ａ墨（東洋インキ製造社製）１２．３部でなるインキで形成した以外は、実施例１と同様にして緑茶入りの四方シール包装袋を得た。
【００４６】
〈比較例３〉
印刷インキ層を施さない以外は、実施例１と同様にして緑茶入りの四方シール包装袋を得た。
【００４７】
上記実施例１で得られた包装材の、横軸に光の波長を、縦軸に透過率を表す分光特性のグラフ図を図３に、実施例１で得られた包装材では図４に、また比較例１で得られた包装材の分光特性のグラフ図を図６に、比較例２で得られた包装材では図７に示した。
なお、実施例と比較例で得られた包装材の酸素透過度は、（ＭＯＣＯＮ法で３０℃７０％ＲＨ）１０ｍｌ／ｍ２  ／ｄａｙ、水蒸気透過度は、（ＭＯＣＯＮ法で４０℃９０％ＲＨ）２ｍｌ／ｍ２  ／ｄａｙであった。
【００４８】
上記実施例１および実施例２で得られた緑色、草色系のインキによる印刷インキ層のものは、図３および図４に示すように、特定波長域３００〜４５０ｎｍの範囲および６００〜７００ｎｍの範囲での光線の透過率が４０％以下に抑えられていて、かつこの特定波長域を除いた可視領域、即ち略４５０〜６００ｎｍの範囲および７００〜７８０ｎｍの範囲での光線の透過率が４０％以上であり、特定波長域での光線を遮断し、かつこの特定波長域を除いた可視領域で透過する（透けて見える）特性を有する半透明遮光包装材であった。
これに対し上記比較例１および比較例２で得られた茶色系のインキによる印刷インキ層のものは、図６および図７に示すように、特定波長域３００〜４５０ｎｍの範囲および６００〜７００ｎｍの範囲での光線の透過率が４０％以下に抑えられていて、この特定波長域での光線を遮断することはできるが、この特定波長域を除いた可視領域、即ち略４５０〜６００ｎｍの範囲および７００〜７８０ｎｍの範囲での光線の透過率が４０％には満たないので、可視光下では透けて見えない特性を有する半透明遮光包装材であった。
【００４９】
また、上記各実施例および比較例で得られた緑茶入りの四方シール袋を直射日光に１ヵ月曝したものについて、その緑茶の香りと味を専門家３人による官能テストで、良いを５とし、悪いを１とする段階的評価で、さらに透けて見える程度を○、△、×で、表１に示した。
【００５０】
【表１】
2004284316.tif 000003
【００５１】
上記表１より、実施例１および実施例２、さらに比較例２の緑茶入りの包装袋では、香りおよび味共に、殆ど変わらず、比較例１および比較例５では香りおよび味共に劣化が見られた。比較例１で香り等に劣化が見られたのは印刷インキ層に黒系（赤外線吸収物質が多く含む）の顔料で発熱するためと推察される。
また、内容物の透けて見える程度は、比較例５では当然だが実施例１と実施例２では良好な結果を示していて、比較例１と比較例２では好ましい結果ではなかった。
【００５２】
従って上記表１で得られた評価結果と図３、図４および図６、図７に示す分光特性の測定結果が比較例１で見られた香り等に劣化に関すること以外は合致するものであった。
【００５３】
【発明の効果】
本発明は以上の構成であるから、下記に示す如き効果がある。
即ち、上記請求項１に係る発明において、少なくとも基材フィルムの裏面に印刷インキ層、シーラント層が順に積層されている半透明遮光包装材において、前記印刷インキ層を、特定波長域での光線を遮断するものとすることによって、内容物の香りや味覚成分等物質を維持することができ、かつこの特定波長域を除いた可視領域での光線を透過するようにすることによって、内容物が透けて見える半透明遮光包装材を提供できる効果がある。
【００５４】
また、上記請求項２に係る発明においては、上記基材フィルムとシーラント層の間に透明バリア層を積層することによって、透けて見えることを妨げず外部からの酸素を遮断して内容物の酸化を防止し、香りや味覚等の劣化をも防ぐことができる。
【００５５】
また、上記請求項３に係る発明においては、上記特定波長域を、３００〜４５０ｎｍの範囲および６００〜７００ｎｍの範囲とすることによって、４４０ｎｍと６８０ｎｍ近傍に吸収波長を有するクロロフィルａの分解を防止することができ、よってこのクロロフィルａを香りや味覚成分とする緑茶やガム等を包装する半透明遮光包装材とすることができる効果がある。
【００５６】
また、上記請求項４に係る発明においては、上記特定波長域、即ち３００〜４５０ｎｍの範囲および６００〜７００ｎｍの範囲での光線の透過率を４０％以下に抑えることによって、この範囲内に吸収波長を有する香りや味覚成分等物質の分解を防止することができ、また、上記特定波長域、即ち３００〜４５０ｎｍの範囲および６００〜７００ｎｍの範囲を除いた可視領域での光線の透過率を４０％以上とすることによって内容物が透けて見えるようにして緑色系のデザイン的にも優れる半透明遮光包装材を提供できる効果がある。
【００５７】
また、上記請求項５に係る発明においては、上記基材フィルムを、３００ｎｍ以下の波長域での光線、即ち紫外線を遮断するものとすることによって、香りや味覚成分等物質の維持とともに、脱色等をも抑制する半透明遮光包装材を提供できる効果がある。
【００５８】
また、上記請求項６に係る発明においては、上記印刷インキ層を、緑色系でなるものとすることによって、透けて見える内容物即ち緑茶等と類似の色で商品イメージを損なわない半透明遮光包装材とすることができる。
【００５９】
さらにまた、上記請求項７に係る発明においては、上記半透明遮光包装材を用いたことによって、脱アルミニウム化で環境負荷が軽減され、かつ内容物の香りや味覚成分等物質の分解を防止し、かつ内容物が透けて見え、商品イメージを損なうことがなくデザイン的にも見栄えのする包装袋を提供できる効果がある。
【００６０】
従って本発明は、食品類や医薬品などを包装する遮光包装材で、特に特定波長域での光を遮断し、この特定波長域を除いた可視領域での光を透過する半透明遮光包装材として、優れた実用上の効果を発揮する。
【図面の簡単な説明】
【図１】本発明の半透明遮光包装材の一実施の形態を表した説明図で、
（ａ）は、その１事例を示す側断面であり、
（ｂ）は、他の１事例を示す側断面である。
【図２】本発明の半透明遮光包装材を用いた包装袋の一実施の形態を説明するもので、（ａ）は、その上面図であり、
（ｂ）は、（ａ）のＢ−Ｂ面断面図である。
【図３】本発明の半透明遮光包装材の一事例の分光特性を示すグラフ図である。
【図４】本発明の半透明遮光包装材の他の一事例の分光特性を示すグラフ図である。
【図５】本発明の半透明遮光包装材を用いた包装袋に充填される内容物の分解成分の一事例の分光特性を示すグラフ図である。
【図６】従来の遮光包装材の一事例の分光特性を示すグラフ図である。
【図７】従来の遮光包装材の他の一事例の分光特性を示すグラフ図である。
【符号の説明】
１‥‥半透明遮光包装材
２‥‥包装袋
１０‥‥基材フィルム
１２‥‥印刷インキ層
１４‥‥シーラント層
１５‥‥透明バリア層
１６‥‥白色印刷層
１８‥‥柄印刷層
２０‥‥内容物
３０‥‥窓空き部
【図１】
2004284316.tif 000004
【図２】
2004284316.tif 000005
【図３】
2004284316.tif 000006
【図４】
2004284316.tif 000007
【図５】
2004284316.tif 000008
【図６】
2004284316.tif 000009
【図７】
2004284316.tif 000010